(57)【要約】【課題】本発明は、発光に必要な有機発光媒体層を保護しながらプラズマ成膜を行うことができる、高輝度でダークスポットの発生のない、薄膜封止された有機ＥＬ素子を提供することを課題とする。【解決手段】少なくとも第一の電極、有機発光媒体層、第二の電極を具備する有機エレクトロルミネッセンス素子であって、第二の電極上にさらに保護発光材料層を介してパッシベーション膜を有していることを特徴とする有機エレクトロルミネッセンス素子である。【選択図】図１
2007095418.tif 000002
【特許請求の範囲】
【請求項１】
少なくとも第一の電極、有機発光媒体層、第二の電極を具備する有機エレクトロルミネッセンス素子であって、第二の電極上にさらに保護発光材料層を介してパッシベーション膜を有していることを特徴とする有機エレクトロルミネッセンス素子。
【請求項２】
前記保護発光材料層は有機低分子型の発光材料を含むことを特徴とする請求項１記載の有機エレクトロルミネッセンス素子。
【請求項３】
前記保護発光材料層は有機高分子型の発光材料を含むことを特徴とする請求項１記載の有機エレクトロルミネッセンス素子。
【請求項４】
前記保護発光材料層の厚みは５０ｎｍ以上であることを特徴とする請求項１乃至３のいずれか１項に記載の有機エレクトロルミネッセンス素子。
【請求項５】
前記保護発光材料層は透光性であることを特徴とする請求項１乃至４のいずれか１項に記載の有機エレクトロルミネッセンス素子。
【請求項６】
前記パッシベーション膜は金属窒化物、金属酸化物、金属酸窒化物のいずれかであることを特徴とする請求項１乃至５のいずれか１項に記載の有機エレクトロルミネッセンス素子。
【発明の詳細な説明】
【技術分野】
【０００１】
本発明は、情報表示端末などのディスプレイや面発光光源として幅広い用途が期待される有機エレクトロルミネッセンス素子（以下、有機ＥＬ素子とする）に関するものである。
【背景技術】
【０００２】
近年、情報表示端末のディスプレイ用途として、大小の光学式表示装置が使用されるようになってきている。中でも、有機ＥＬ素子を用いた表示装置は、自発光型であるため応答速度が速く、消費電力が低いことから次世代のディスプレイとして注目されている。
【０００３】
有機ＥＬ素子は有機発光材料を含む発光層を、第一の電極と第二の電極で挟んだ単純な基本構造をしている。この電極間に電圧を印加し、一方の電極から注入されるホールと、他方の電極から注入される電子とが発光層内で再結合する際に生じる光を画像表示や光源として用いるというものである。
【０００４】
情報表示端末として、より大きく、より画素数が多いディスプレイが望まれている。また、応答速度が速く、消費電力の小さい方が好ましい。これらの問題に対応するためには、有機ＥＬ素子を薄膜トランジスタ（ＴＦＴ）を用いたいわゆるアクティブマトリクス駆動とし、ＴＦＴ基板とは反対側から光を取り出す、いわゆるトップエミッション構造が必須であると言われている。
【０００５】
有機ＥＬ素子を構成する有機発光層は酸素や水分に弱く、また隣接する電極の腐食により、時間の経過と共に有機ＥＬ素子にはダークスポットと呼ばれる非発光部が現れる。そこで、発光層上に第二の電極を形成した後、外部からの水分及び酸素の浸入を防ぐため有機ＥＬ素子を密封封止するさまざまな方法が提案されている。従来はキャップ型のガラスや金属を用い、内部に乾燥剤等を封入して封止する方法が広く行われていたが、この方法ではキャップ自身や乾燥剤の存在が邪魔となって上部封止側からの光取り出しができなかったり、キャップそのものが大型化に不適だという問題があった。
【０００６】
そこで、第二の電極上に無機薄膜を形成することで有機発光層への水分や酸素の到達を防止しようとする試みがなされている（例えば特許文献１参照）。
【０００７】
しかし、例えばＣＶＤ法によって無機薄膜を形成すると、薄膜形成の際に発生するプラズマによって有機発光層にダメージを与え、有機ＥＬ素子の輝度が下がるという問題があった。
【０００８】
また、ＴＦＴを第一の電極とした有機ＥＬ素子においては、基板表面の凹凸が大きく、その上に積層する有機発光媒体層及び第二の電極の平坦性を損なうばかりか、封止のために設けられた薄膜も一定の厚みにならない、ピンホールができる、という問題があった。
【０００９】
さらには、第一の電極のフチを被覆し、ショートを防ぐという目的と、有機発光媒体層を各画素に対応してパターニングする必要から、第一の電極が設けられた基板には隔壁が設けられる場合が多いが、隔壁に起因する段差によっても無機薄膜が損なわれるという問題があった。
【００１０】
下記に特許文献を記す。
【特許文献１】特開平１０−２６１４８７号公報
【発明の開示】
【発明が解決しようとする課題】
【００１１】
本発明は、従来の上記問題点を解決するためになされたものであって、高輝度でダークスポットの発生のない、薄膜封止された有機ＥＬ素子を提供することを課題とする。
【課題を解決するための手段】
【００１２】
上記の課題を達成するために、すなわち、
請求項１に係る発明は、少なくとも第一の電極、有機発光媒体層、第二の電極を具備する有機エレクトロルミネッセンス素子であって、第二の電極上にさらに保護発光材料層を介してパッシベーション膜を有していることを特徴とする有機エレクトロルミネッセンス素子である。
【００１３】
発光材料はプラズマのエネルギーを吸収しやすいため、保護発光材料層として第二の電極上に形成することで、プラズマ成膜時のダメージを低減し、発光に必要な有機発光媒体層を保護することができる。また、第二の電極上の段差を平坦化するため、均一なパッシベーション膜を形成することができる。
【００１４】
請求項２に係る発明は、前記保護発光材料層は有機低分子型の発光材料を含むことを特徴とする請求項１記載の有機エレクトロルミネッセンス素子である。
【００１５】
請求項３に係る発明は、前記保護発光材料層は有機高分子型の発光材料を含むことを特徴とする請求項１記載の有機エレクトロルミネッセンス素子である。
【００１６】
請求項４に係る発明は、前記保護発光材料層の厚みは５０ｎｍ以上であることを特徴とする請求項１乃至３のいずれか１項に記載の有機エレクトロルミネッセンス素子である。
【００１７】
請求項５に係る発明は、前記保護発光材料層は透光性であることを特徴とする請求項１乃至４のいずれか１項に記載の有機エレクトロルミネッセンス素子である。
【００１８】
請求項６に係る発明は、前記パッシベーション膜は金属窒化物、金属酸化物、金属酸窒化物のいずれかであることを特徴とする請求項１乃至５のいずれか１項に記載の有機エレクトロルミネッセンス素子である。
【発明の効果】
【００１９】
本発明によれば、発光材料はプラズマのエネルギーを吸収しやすいため、保護発光材料層として第二の電極上に形成することで、発光に必要な有機発光媒体層を保護しながらプラズマ成膜を行うことができるため、高輝度でダークスポットの発生のない、薄膜封止された有機ＥＬ素子を得ることができる。
【発明を実施するための最良の形態】
【００２０】
本発明の有機ＥＬ素子の最良の形態形態の一例について説明する。
【００２１】
有機ＥＬ素子は、有機発光材料を含む発光層を、第一の電極と第二の電極で挟んだ単純な基本構造からなる。この電極間に電圧を印加し、一方の電極から注入されるホールと、他方の電極から注入される電子とが発光層内で再結合する際に生じる光を画像表示や光源として用いる。
【００２２】
本発明の有機ＥＬ素子の一例として、基材１／第一の電極（陽極層）２／発光媒体層３
／第二の電極（陰極層）４／保護発光材料層５／パッシベーション膜６をこの順に積層した場合を、図に基づいて説明するが、本発明はこの構成に限定されたものではない。
【００２３】
ここで、本実施の形態において、基材１としては透光性と絶縁性を有する基板であれば如何なる基板も使用することができる。例えば、ガラスや石英、ポリプロピレン、ポリエーテルサルフォン、ポリカーボネート、シクロオレフィンポリマー、ポリアリレート、ポリアミド、ポリメチルメタクリレート、ポリエチレンテレフタレート、ポリエチレンナフタレート等のプラスチックフィルムやシート、または、これらプラスチックフィルムやシートに酸化珪素、酸化アルミニウム等の金属酸化物や、弗化アルミニウム、弗化マグネシウム等の金属弗化物、窒化珪素、窒化アルミニウムなどの金属窒化物、酸窒化珪素などの金属酸窒化物、アクリル樹脂やエポキシ樹脂、シリコーン樹脂、ポリエステル樹脂などの高分子樹脂膜を単層もしくは積層させた透光性基材や、アルミニウムやステンレスなどの金属箔、シート、板や、前記プラスチックフィルムやシートにアルミニウム、銅、ニッケル、ステンレスなどの金属膜を積層させた非透光性基材などを用いることができる。  また、これら基材は、必要に応じて、薄膜トランジスタ（ＴＦＴ）を形成し、駆動用基板として用いても良い。ＴＦＴの材料としては、ポリチオフェンやポリアニリン、銅フタロシアニンやペリレン誘導体等の有機ＴＦＴを用いてもよく、アモルファスシリコンやポリシリコンＴＦＴを用いてもよい。  また、これらの基材は、あらかじめ加熱処理を行うことにより、基材内部や表面に吸着した水分を極力低減することがより好ましい。また、基材上に積層される材料におうじて、密着性を向上させるために、超音波洗浄処理、コロナ放電処理、プラズマ処理、ＵＶオゾン処理などの表面処理を施すことが好ましい。また、これら基材には、必要に応じてカラーフィルター層や光散乱層、光偏向層などを設けてもよい。
【００２４】
始めに、基材１の上に陽極層２を成膜し、必要に応じてパターニングをおこなう（図１（ａ））。ここで、陽極層２の材料としては、ＩＴＯ（インジウムスズ複合酸化物）やインジウム亜鉛複合酸化物、亜鉛アルミニウム複合酸化物などの金属複合酸化物や、金、白金などの金属材料や、これら金属酸化物や金属材料の微粒子をエポキシ樹脂やアクリル樹脂などに分散した微粒子分散膜を、単層もしくは積層したものをいずれも使用することができる。また、必要に応じて、陽極層３の配線抵抗を低くするために、銅やアルミニウムなどの金属材料を補助電極として併設してもよい。陽極層３の形成方法としては、材料に応じて、抵抗加熱蒸着法、電子ビーム蒸着法、反応性蒸着法、イオンプレーティング法、スパッタリング法などの乾式成膜法や、グラビア印刷法、スクリーン印刷法などの湿式成膜法などを用いることができる。陽極層２のパターニング方法としては、材料や成膜方法に応じて、マスク蒸着法、フォトリソグラフィー法、ウェットエッチング法、ドライエッチング法などの既存のパターニング法を用いることができる。
【００２５】
次に、発光媒体層３を形成する（図１（ｂ））。本発明における発光媒体層３としては、発光物質を含む単層膜、あるいは多層膜で形成することができる。多層膜で形成する場合の構成例としては、正孔輸送層、電子輸送性発光層または正孔輸送性発光層、電子輸送層からなる２層構成や正孔輸送層、発光層、電子輸送層からなる３層構成、さらには、必要に応じて正孔（電子）注入機能と正孔（電子）輸送機能を分けたり、正孔（電子）の輸送をプロックする層などを挿入することにより、さらに多層形成することがより好ましい。  正孔輸送材料の例としては、銅フタロシアニン、テトラ（ｔ-ブチル）銅フタロシアニン等の金属フタロシアニン類及び無金属フタロシアニン類、キナクリドン化合物、１，１-ビス（４-ジ-ｐ-トリルアミノフェニル）シクロヘキサン、Ｎ，Ｎ’-ジフェニル-Ｎ，Ｎ’-ビス（３-メチルフェニル）-１，１’-ビフェニル-４，４’-ジアミン、Ｎ，Ｎ’-ジ（１-ナフチル）-Ｎ，Ｎ’-ジフェニル-１，１’-ビフェニル-４，４’-ジアミン等の芳香族アミン系低分子正孔注入輸送材料や、ポリアニリン、ポリチオフェン、ポリビニルカルバゾール、ポリ（３，４-エチレンジオキシチオフェン）とポリスチレンスルホン酸
との混合物などの高分子正孔輸送材料、ポリチオフェンオリゴマー材料、その他既存の正孔輸送材料の中から選ぶことができる。
【００２６】
発光材料としては、９，１０-ジアリールアントラセン誘導体、ピレン、コロネン、ペリレン、ルブレン、１，１，４，４-テトラフェニルブタジエン、トリス（８-キノリノラート）アルミニウム錯体、トリス（４-メチル-８-キノリノラート）アルミニウム錯体、ビス（８-キノリノラート）亜鉛錯体、トリス（４-メチル-５-トリフルオロメチル-８-キノリノラート）アルミニウム錯体、トリス（４-メチル-５-シアノ-８-キノリノラート）アルミニウム錯体、ビス（２-メチル-５-トリフルオロメチル-８-キノリノラート）［４-（４-シアノフェニル）フェノラート］アルミニウム錯体、ビス（２-メチル-５-シアノ-８-キノリノラート）［４-（４-シアノフェニル）フェノラート］アルミニウム錯体、トリス（８-キノリノラート）スカンジウム錯体、ビス〔８-（パラ-トシル）アミノキノリン〕亜鉛錯体及びカドミウム錯体、１，２，３，４-テトラフェニルシクロペンタジエン、ペンタフェニルシクロペンタジエン、ポリ-２，５-ジヘプチルオキシ-パラ-フェニレンビニレン、クマリン系蛍光体、ペリレン系蛍光体、ピラン系蛍光体、アンスロン系蛍光体、ポルフィリン系蛍光体、キナクリドン系蛍光体、Ｎ，Ｎ’-ジアルキル置換キナクリドン系蛍光体、ナフタルイミド系蛍光体、Ｎ，Ｎ’-ジアリール置換ピロロピロール系蛍光体等、Ｉｒ錯体等の燐光性発光体などの低分子系発光材料や、ポリフルオレン、ポリパラフェニレンビニレン、ポリチオフェン、ポリスピロなどの高分子材料や、これら高分子材料に前記低分子材料の分散または共重合した材料や、その他既存の発光材料を用いることができる。
【００２７】
電子輸送材料の例としては、２-（４-ビフィニルイル）-５-（４-ｔ-ブチルフェニル）-１，３，４-オキサジアゾール、２，５-ビス（１-ナフチル）-１，３，４-オキサジアゾール、オキサジアゾール誘導体やビス（１０-ヒドロキシベンゾ［ｈ］キノリノラート）ベリリウム錯体、トリアゾール化合物等を用いることができる。  発光媒体層４の膜厚は、単層または積層により形成する場合においても１０００ｎｍ以下であり、好ましくは５０〜１５０ｎｍである。特に、高分子ＥＬ素子の正孔輸送材料は、基材や陽極層の表面突起を覆う効果が大きく、５０〜１００ｎｍ程度厚い膜を成膜することがより好ましい。  
【００２８】
発光媒体層３の形成方法としては、材料に応じて、真空蒸着法や、スピンコート、スプレーコート、フレキソ、グラビア、マイクログラビア、凹版オフセットなどのコーティング法、印刷法やインクジェット法などを用いることができる。高分子発光媒体層を溶液化する際には、形成方法に応じて、溶剤の蒸気圧、固形分比、粘度などを制御することが好ましい。溶剤としては、水、キシレン、アニソール、シクロヘキサノン、メシチレン、テトラリン、シクロヘキシルベンゼン、安息香酸メチル、安息香酸エチル、トルエン、エタノール、アセトン、メチルエチルケトン、メチルイソブチルケトン、メタノール、イソプロピルアルコール、酢酸エチル、酢酸ブチルなどの単独溶媒でも、混合溶媒でも良い。また、塗工性向上のために、必要に応じて界面活性剤、酸化防止剤、粘度調整剤、紫外線吸収剤などの添加剤を適量混合することがより好ましい。塗布液の乾燥方法としては、ＥＬ特性に支障のない程度に溶剤を取り除ければ良く、加熱しても、減圧しても、加熱減圧しても良い。
【００２９】
次に、陰極層４を形成する（図１（ｃ））。陰極層４の材料としては、発光媒体層３への電子注入効率の高い物質を用いる。具体的には、Ｍｇ，Ａｌ，  Ｙｂ等の金属単体を用いたり、発光媒体と接する界面にＬｉや酸化Ｌｉ，ＬｉＦ等の化合物を１ｎｍ程度挟んで、安定性・導電性の高いＡｌやＣｕを積層して用いてもよい。または、電子注入効率と安定性を両立させるため、仕事関数が低いＬｉ，Ｍｇ，Ｃａ，Ｓｒ，Ｌａ，Ｃｅ，Ｅｒ，Ｅｕ，Ｓｃ，Ｙ，Ｙｂ等の金属１種以上と、安定なＡｇ，Ａｌ，Ｃｕ等の金属元素との合金系を用いてもよい。具体的にはＭｇＡｇ，ＡｌＬｉ，ＣｕＬｉ等の合金が使用できる。陰
極層４を透光性電極層として利用する場合には、仕事関数が低いＬｉ，Ｃａを薄く設けた後に、ＩＴＯ（インジウムスズ複合酸化物）やインジウム亜鉛複合酸化物、亜鉛アルミニウム複合酸化物などの金属複合酸化物を積層してもよく、前記有機発光媒体層３に、仕事関数が低いＬｉ，Ｃａなどの金属を少量ドーピングして、ＩＴＯなどの金属酸化物を積層してもよい。
【００３０】
陰極層４の形成方法は、材料に応じて、抵抗加熱蒸着法、電子ビーム蒸着法、反応性蒸着法、イオンプレーティング法、スパッタリング法を用いることができる。陰極の厚さに特に制限はないが、１０ｎｍ〜１０００ｎｍ程度が望ましい。また、陰極層５を透光性電極層として利用する場合、ＣａやＬｉなどの金属材料を用いる場合の膜厚は０．１〜１０ｎｍ程度が望ましい。
【００３１】
引き続いて、保護発光材料層を形成する（図１（ｄ））。保護発光材料層５とは、パッシベーション膜６成膜時に発生するプラズマのダメージから有機ＥＬ素子内の有機発光媒体層３を保護する役割を果たす。保護発光材料層５としては、プラズマのエネルギーを吸収可能であればよく、成膜が容易な材料が好ましい。低分子系、高分子系いずれも好ましく用いることができる。有機発光媒体層３の形成に用いた発光材料を用いることもできる。
【００３２】
保護発光材料層５の形成方法としては、第二の電極４上に均一に薄く成膜できればよく、例えば蒸着法や印刷法、スプレー法、転写法が挙げられる。低分子発光材料の場合は蒸着法を、高分子発光材料の場合は印刷法や転写法を好ましく用いることができる。
【００３３】
保護発光材料層５としては、発光媒体層３であげた材料が使える。特に、Ａｌｑ3などの低分子材料、ポリスピロなどの高分子材料、アクリル樹脂やポリビニルカルバゾールなどの樹脂材料、またこれらの材料より発光効率のよい発光材料をドーピングして用いても良い。形成方法としては、溶剤を用いない方法が好ましく、蒸着法や転写法、無溶剤の樹脂材料を塗布することが好ましい。また、厚みとしては、５０〜１０００ｎｍ、より好ましくは１００〜３００ｎｍである。この範囲内であると、プラズマによるダメージを十分防ぐことができるとともに、光取り出しの妨げにならないからである。また、第二の電極４の凹凸を吸収するためには２００ｎｍ以上形成することが好ましい。
【００３４】
こうして形成した保護発光材料層５上にパッシベーション膜６を形成する（図１（ｅ））。
【００３５】
パッシベーション膜６とは、外部の水分、酸素、その他障害となる低分子成分の浸入から有機発光媒体層を保護し、機能低下を防止する役割を果たす。
【００３６】
パッシベーション膜６の形成方法としては、例えばＣＶＤ法、スパッタ法、蒸着法などが挙げられる。
【００３７】
パッシベーション膜６としては金属窒化物、金属酸化物、金属酸窒化物が好ましく、例えば窒化ケイ素の薄膜を１５０ｎｍ成膜することができる。パッシベーション膜６の厚みとしては、５０〜１０００ｎｍ、好ましくは１００〜２００ｎｍの範囲が好ましい。この範囲内であれば外部からの酸素や水分の浸入を防ぐとともに、有機発光層からの光取出しを妨げないからである。
【実施例】
【００３８】
以下、具体的実施例を挙げて本発明を説明する。本実施例においては、ガラス基材上にボトムエミッション素子を作製した例を挙げるが、これに限定するものではなく、基材と
してＴＦＴ基板を用いてもよく、封止側から光を取り出すトップエミッション素子も作製することもできる。
【００３９】
＜実施例１＞
まず、はじめに、ＩＴＯ膜２のついたガラス基材１上に、有機発光媒体層３としては、高分子正孔輸送層としてポリチオフェン誘導体（５０ｎｍ）と、高分子発光媒体層としてポリフルオレン（８０ｎｍ）をこの順に成膜した。ポリチオフェンは水とアルコール分散インク、ポリフルオレンはトルエン等の芳香族溶媒に溶かしたインクを、それぞれ凸版印刷法を用いて成膜した。
【００４０】
次に、陰極層４として、蒸着法を用いてＢａ（１０ｎｍ）とＡｌ（１００ｎｍ）を積層成膜した。次に、保護発光材料層５として、蒸着法を用いて、キナクリドンを１％ドープしたＡｌｑ３を８０ｎｍ成膜した後に、パッシベーション膜６として、ＣＶＤ法を用いて、窒化珪素膜を１５０ｎｍ成膜した。作製したＥＬ素子に６Ｖの電圧を印加した結果、１００００ｃｄ／ｍ2の輝度が得られた。これは、保護発光材料層５およびパッシベーション膜６を形成しない素子と同等の特性であった。また、６０℃９０％ＲＨ下で５００Ｈｒ放置したが、発光領域の減少は１％未満であった。
【００４１】
＜実施例２＞
実施例１の保護発光材料層５として、ポリスピロを用いた。形成方法としては、ＰＥＴフィルム上にダイコート法でポリスピロ材料を塗工乾燥させた膜を、陰極層４上にラミネート転写した。作製したＥＬ素子に６Ｖの電圧を印加した結果、１００００ｃｄ／ｍ2の輝度が得られた。これは、保護発光材料層５およびパッシベーション膜６を形成しない素子と同等の特性であった。また、６０℃９０％ＲＨ下で５００Ｈｒ放置したが、発光領域の減少は１％未満であった。
【００４２】
＜実施例３＞
実施例１の保護発光材料層５として、キナクリドンを１％ドープしたポリエチレンを用いた。形成方法としては、ＰＥＴフィルム上にダイコート法でポリエチレンを塗工乾燥させた後に、その膜を、陰極層４上にラミネート転写した。作製したＥＬ素子に６Ｖの電圧を印加した結果、１００００ｃｄ／ｍ2の輝度が得られた。これは、保護発光材料層５およびパッシベーション膜６を形成しない素子と同等の特性であった。また、６０℃９０％ＲＨ下で５００Ｈｒ放置したが、発光領域の減少は１％未満であった。
【００４３】
＜比較例１＞
保護発光材料層５なしでパッシベーション膜６として窒化珪素を成膜した。作製したＥＬ素子に６Ｖの電圧を印加した結果、画素中心付近では９０００ｃｄ／ｍ2の輝度が得られたが、陰極端部では７０００ｃｄ／ｍ2の輝度であった。このことから、陰極端部の有機発光媒体層３がプラズマにより劣化したと考えられる。また、保護発光材料層５がないことにより、陰極層４の段差が十分に被覆されなかったため、６０℃９０％ＲＨ下５００Ｈｒ放置したところ、陰極端部から劣化が生じ、発光領域が７０％減少した。
【図面の簡単な説明】
【００４４】
【図１】本発明の有機ＥＬ素子製造方法の一例を示す模式図である。
【符号の説明】
【００４５】
１  基材
２  陽極（第一の電極）
３  発光媒体層
４  陰極層（第二の電極）
５  保護発光材料層
６  パッシベーション膜
【図１】
2007095418.tif 000003